(57)【要約】      （修正有）【課題】インク用容器に充填されたインク組成物中の樹脂エマルジョンの増粘又は凝集を抑制して安定性を保つことができるインクジェット記録用のインクカートリッジを提供する。【解決手段】インク組成物が充填されたインク用容器１２を収容するインクジェット記録用のインクカートリッジであって、インク組成物が、水と有機溶剤とを含有する溶剤と、樹脂と、界面活性剤と、を含有する。水はインク組成物１００質量部中３０質量部以上であり、インク組成物に含有される樹脂の少なくとも一部は樹脂エマルジョンとして含有する。インク用容器に充填されるインク組成物の体積と、インク用容器中に含有される空隙の体積と、の合計体積に対する空隙の体積の比で定義される空隙率が３０％以下であるインクカートリッジ。【選択図】図１
2019070147.tif 000002
【特許請求の範囲】
【請求項１】
インク組成物が充填されたインク用容器を収容するインクジェット記録用のインクカートリッジであって、
前記インク組成物が、水と有機溶剤とを含有する溶剤と、樹脂と、界面活性剤と、を含有し、
前記水は前記インク組成物１００質量部中３０質量部以上であり、
前記インク組成物に含有される前記樹脂の少なくとも一部は樹脂エマルジョンとして含有し、
前記インク用容器に充填される前記インク組成物の体積と、前記インク用容器中に含有される空隙の体積と、の合計体積に対する前記空隙の体積の比で定義される空隙率が３０％以下であるインクカートリッジ。
【請求項２】
前記インク用容器は、可撓性を有する容器である請求項１に記載のインクカートリッジ。
【請求項３】
請求項１又は２に記載のインクカートリッジを用いてインクジェット方式にて基材の表面に前記インクカートリッジに収容されたインク用容器に充填されたインク組成物を吐出するインクジェット記録方法。
【請求項４】
請求項１又は２に記載のインクカートリッジを用いてインクジェット方式にて基材の表面に前記インクカートリッジに収容されたインク用容器に充填されたインク組成物を吐出する工程を含む印刷物の製造方法。
【請求項５】
請求項１又は２に記載のインクカートリッジを備えたインクジェット記録装置。
【発明の詳細な説明】
【技術分野】
【０００１】
本発明は、主にインク組成物が充填されたインク用容器を収容するインクジェット記録用のインクカートリッジ、それを用いたインクジェット記録方法、印刷物の製造方法及びインクジェット記録装置に関する。
【背景技術】
【０００２】
インクジェット記録用のインク組成物として、各種の水溶性染料を水、又は水と有機溶剤との混合液に溶解させたインク組成物が広く用いられている。このインク組成物をインクジェット方式により紙等の基材に直接吐出し、付着させて混合液が乾燥することにより文字や画像を得ることができる。
【０００３】
上記のインクジェット記録用のインク組成物のなかでも水がインク組成物中３０質量％以上含有されるような水を主成分とするインク組成物が用いられている。水は、インク組成物に含有される他の溶剤よりも沸点が低い。又、水は有機溶剤のように引火することがなく安全であり環境面でも優れる溶剤である。
【０００４】
そして、インク組成物の適応範囲を拡大するため、樹脂エマルジョン（ラテックス樹脂粒子）を含有することで、インク塗膜の性能を向上させる試みがなされてきている（例えば、特許文献１、２）。
【０００５】
樹脂エマルジョン（ラテックス樹脂粒子）は、連続相が水溶性溶媒であり、分散粒子が樹脂微粒子である水性分散液を意味する。樹脂エマルジョンを形成することによって、樹脂が静電反発力や立体反発力により樹脂微粒子としてインク組成物中に分散することができる。
【先行技術文献】
【特許文献】
【０００６】
【特許文献１】特開２００８−０１９４３１号公報
【特許文献２】特開２００７−０９９９１３号公報
【特許文献３】特開２００６−００７６８５号公報
【特許文献４】特表２００５−５１８９７４号公報
【特許文献５】特開２０１３−１４４７７４号公報
【特許文献６】特開２０１５−１９３８２４号公報
【発明の概要】
【発明が解決しようとする課題】
【０００７】
さて、樹脂エマルジョンを含有するインク組成物は、インク組成物が記録媒体に塗布されたときに、インク組成物に含有される水溶性溶媒が蒸発や記録媒体に浸透して、記録媒体上に樹脂エマルジョンが増粘・凝集する。それにより、樹脂エマルジョンを含有するインク組成物は、インク組成物に含有される色材を記録媒体に定着させることができる。
【０００８】
一方、樹脂エマルジョンを含有するインク組成物は、インクカートリッジ内のインク用容器に充填され長期間保管されたときに、樹脂エマルジョンが増粘又は凝集する場合があることが本発明者らによって見出された。樹脂エマルジョンが増粘又は凝集したインク組成物は、インクジェット記録装置の流路内やインクジェットヘッドの流路やノズルを詰まらせるおそれがあり、インク組成物のインクジェット吐出性を悪化させるおそれがある。
【０００９】
本発明は、上記事情に鑑みてなされたものであって、インク用容器に充填されたインク組成物中の樹脂エマルジョンの増粘又は凝集を抑制して安定性を保つことができるインクジェット記録用のインクカートリッジを提供することを目的とする。
【課題を解決するための手段】
【００１０】
本発明者らは、上記課題を解決するために鋭意検討をした。その結果、インク用容器の空隙率が調整されたインクカートリッジであれば上記課題を解決できることを見出し、本発明を完成するに至った。具体的には、本発明では、以下のようなものを提供する。
【００１１】
（１）インク組成物が充填されたインク用容器を収容するインクジェット記録用のインクカートリッジであって、
前記インク組成物が、水と有機溶剤とを含有する溶剤と、樹脂と、界面活性剤と、を含有し、
前記水は前記インク組成物１００質量部中３０質量部以上であり、
前記インク組成物に含有される前記樹脂の少なくとも一部は樹脂エマルジョンとして含有し、
前記インク用容器に充填される前記インク組成物の体積と、前記インク用容器中に含有される空隙の体積と、の合計体積に対する前記空隙の体積の比で定義される空隙率が３０％以下であるインクカートリッジ。
【００１２】
（２）前記インク用容器は、可撓性を有する容器である（１）に記載のインクカートリッジ。
【００１３】
（３）（１）又は（２）に記載のインクカートリッジを用いてインクジェット方式にて基材の表面に前記インクカートリッジに収容されたインク用容器に充填されたインク組成物を吐出するインクジェット記録方法。
【００１４】
（４）（１）又は（２）に記載のインクカートリッジを用いてインクジェット方式にて基材の表面に前記インクカートリッジに収容されたインク用容器に充填されたインク組成物を吐出する工程を含む印刷物の製造方法。
【００１５】
（５）（１）又は（２）に記載のインクカートリッジを備えたインクジェット記録装置。
【発明の効果】
【００１６】
本発明のインクカートリッジは、インク用容器に充填されたインク組成物中の樹脂エマルジョンの増粘又は凝集を抑制して安定性を保つことができるインクジェット記録用のインクカートリッジである。
【図面の簡単な説明】
【００１７】
【図１】本発明の一実施形態のインク用容器が収容されているインクカートリッジの斜視図である。
【図２】図１におけるＡ−Ａ断面図であって、インク用容器内のインクと空隙とを表した断面図である。
【発明を実施するための形態】
【００１８】
以下、本発明の具体的な実施形態について、詳細に説明するが、本発明は、以下の実施形態に何ら限定されるものではなく、本発明の目的の範囲内において、適宜変更を加えて実施することができる。
【００１９】
＜インクカートリッジ＞
本実施形態のインクカートリッジ１は、インク用容器を収容するインクジェット記録用のインクカートリッジである。図１に本実施形態のインクカートリッジ１の斜視図を示す。インク用容器１２が外枠（ケース）１１に収容されている。又、インク用容器１２には、インク組成物１２３が充填されている。尚、本実施形態のインクカートリッジ１は、必要に応じてその他の部材を有するものであってもよい。
【００２０】
尚、図１に記載のインクカートリッジ１は、一般のインクカートリッジに用いられる程度剛性を有する外枠（ケース）１１と、２枚以上のフィルムを使用し、フィルムの周縁部をヒートシールすることにより作成されたインク用容器１２（パウチ容器）から構成されるインクカートリッジであるが、本発明のインクカートリッジは、この態様に限定されるものではない。インク用容器についてもパウチ容器に限定されず、例えば、内側に折り畳み可能な直方体状の樹脂製の容器（例えば、キュービテナー）のような可撓性を有する容器を用いてもよく、外枠にダンボールのような紙製容器を用いてもよい。
【００２１】
そして、本実施形態のインクカートリッジ１は、インク組成物１２３が充填されたインク用容器１２の空隙率はインク用容器１２の全容量中３０％以下である。
【００２２】
図２にインク用容器１２内の断面図を示す。樹脂エマルジョンを含有するインク組成物１２３は、インクカートリッジ１内のインク用容器１２に充填され長期間保管されたときに、インク組成物１２３とインク用容器１２中の空隙ａとの界面でインク組成物１２３中の樹脂エマルジョンの増粘又は凝集、あるいは塗膜化が起きることがあり、インクジェット記録装置の流路内やインクジェットヘッドの流路やノズルが詰まったり、インクの物性の変化によって吐出性が悪くなることがあることが本発明者らによって見出された。
【００２３】
そこで、本実施形態のインクカートリッジ１は、インク用容器１２の空隙率が３０％以下と特定されている。そのため、インク組成物１２３と空隙ａとの界面の面積を減らすことができる。又、インク用容器１２の空隙率が３０％以下にすることにより、インク組成物に含有される溶剤の揮発を抑制してインク組成物１２３と空隙aの界面でのインクの乾燥が抑制される。これにより、インクカートリッジ１内のインク用容器１２に充填され長期間保管されたときであっても樹脂エマルジョンが増粘・凝集、あるいは塗膜化することを抑制することができる。更に、空隙率が３０％以下にすることによりインク組成物中の溶存気体を減らすことができる。インクジェットヘッド中で溶存気体に起因する気泡の発生を抑制できるようになるためインク組成物の保存安定性の低下や吐出性が悪化することを抑制することができる。
【００２４】
尚、本明細書において空隙率とは、空隙率（％）＝インク用容器中の空隙の体積／（（インク用容器中のインク組成物の体積）＋（インク用容器中の空隙の体積））×１００で定義される。インク組成物の体積及び空隙の体積は、室温で大気圧、大気雰囲気下でシリンジを使用してインク用容器から気体及びインク組成物を抜き取ってインク組成物及び空隙（気体）の体積をそれぞれ測定して求めることができる。
【００２５】
例えば特許文献３には、空隙率が１０％超５０％以下のインク容器が開示されている。しかしながら、特許文献３に記載のインク容器に充填されるインク組成物は、記録媒体上に塗布され、光（紫外線）の被照射により硬化する光（紫外線）硬化性インクである（文献３［００３５］）。水溶性溶媒が蒸発や記録媒体に浸透すること等により水溶性溶媒が減少して、記録媒体上に樹脂エマルジョンが増粘・凝集する本実施形態に係るインク組成物とはインク組成物が記録媒体に定着する原理、及びインク組成物の成分及び組成比が明確に異なる。すなわち、特許文献３に記載のインク組成物は、インク用容器内で樹脂エマルジョンが増粘・凝集、あるいは塗膜化するという課題は発生しない。
【００２６】
本実施形態のインクカートリッジは、樹脂エマルジョンを含有するインク組成物がインクカートリッジ内のインク用容器に充填され長期間保管されたときにインク組成物の吐出性が悪化することを抑制することを課題として、インク用容器の空隙率が調整されたインクジェット記録用のインクカートリッジである。このようなインクカートリッジは新規のインクカートリッジである。
【００２７】
尚、本実施形態のインクカートリッジは後述するインクジェット記録装置に着脱可能であることが好ましい。
【００２８】
［インク用容器］
本実施形態のインクカートリッジに備えられるインク用容器１２（以下、「本実施形態に関するインク用容器１２」、又は単に「インク用容器１２」等と表記することがある。）は、インクカートリッジ１に収容される容器である。インク用容器１２は、内部に一定量のインク組成物１２３が充填できるようになっており、インク用容器１２内に充填されているインク組成物１２３をインク供給口１２２を介してインクジェットヘッドに供給する。
【００２９】
尚、インク用容器１２は、インクカートリッジ内に１つ収容されていてもよいし、２つ以上収容されていてもよい（図示せず）。インク用容器がインクカートリッジ内に２つ以上収容されている場合には、各インク用容器に充填されている各インク組成物は同一であっても異なっていてもよい。種類が異なる場合の、インク組成物の組み合わせとしては、例えば、インク組成物に含有される色材の種類が異なり、異なる色のインク塗膜を形成可能なインク組成物の組み合わせを挙げることができる。
【００３０】
本実施形態に関するインク用容器１２の材質としては、インク組成物１２３を密封することができる材質であるならばどのような素材を使用してもよく、バリア性、加工性の観点から、インク用容器１２の材質は、特に熱可塑性樹脂製が好ましい。
【００３１】
熱可塑性樹脂としては、ポリエチレン（ＰＥ）、ポリプロピレン（ＰＰ）、ポリスチレン（ＰＳ）、ポリメチルメタクリレート（ＰＭＭＡ）、２軸延伸ナイロン６、ポリエチレンテレフタレート（ＰＥＴ）、ポリカーボネート（ＰＣ）、ポリイミド、ポリエーテルスルホン（ＰＥＳ）、ビニリデンクロライドポリマー、ナイロン１１、ナイロン１２、ポリクロロトリフルオロエチレン、ポリテトラフルオロエチレン、ポリエーテルケトン、ポリフェニレンサルファイドや、ポリプロピレン、低密度ポリエチレン（ＬＤＰＥ）、高密度ポリエチレン（ＨＤＰＥ）などを挙げることができる。
【００３２】
具体例としては、熱可塑性樹脂よりなるシート、これらシートにアルミニウム等の金属箔をラミネートしてなるシート、アルミニウム等の金属を蒸着してなるシート、これらのシートを他の熱可塑性樹脂に貼り合わせてなる積層シート等を単独で用いて容器を形成したものや、複数のシートを組み合わせて用いて容器を形成したものが挙げられる。
【００３３】
又、無機物蒸着層を介して上方又は片側に透明な可撓性シートを積層することや、少なくとも一方の最内層が熱可塑性樹脂で形成されていることも挙げられる。
【００３４】
無機物蒸着膜としては例えば、アルミニウムや亜鉛等の金属、アモルファスシリカ、硫化亜鉛等の無機硫化物、酸化ケイ素、酸化アルミニウム等の無機酸化物、等が用いられる。
【００３５】
本実施形態に関するインク用容器１２は、可撓性を有する容器であることが好ましい。インク用容器１２に充填されているインク組成物１２３の量に応じてインク用容器１２の形状が可撓性により変化してインク用容器１２の密閉状態を維持することができる。又、インク用容器１２に充填されたインク組成物１２３が使用され、インク用容器中のインク組成物の体積が減少したとしても、可撓性を有するインク用容器であれば、その体積減少に伴いインク用容器１２の容量が減少するようにインク用容器１２の形状が変化する。そのため、インク用容器に大気が入り込むことによるインク用容器中における空隙の体積増加を抑制することができる。
【００３６】
本実施形態に関するインク用容器１２の形状は従来公知の形状でよい。例えば正面視において略長方形状や楕円形状のケースや袋状体のパウチ容器等を例示することができる。パウチ容器とは、少なくとも２枚以上のフィルムを使用し、フィルムの周縁部をヒートシールすることにより作成される容器である。
【００３７】
本実施形態に関するインク用容器１２の容量は、０．０１リットル以上が好ましく０．１リットル以上がより好ましい。本実施形態に関するインク用容器の容量は、１０リットル以下が好ましく５リットル以下がより好ましい。
【００３８】
（空隙）
本実施形態に関するインク用容器１２の内部には、空隙ａを備える。本明細書において空隙とはインク用容器内においてインク組成物以外の空気等の気体が占めるインク用容器内の空隙をいう。
【００３９】
空隙ａを構成する気体は、例えば空気、窒素、アルゴン等の希ガス等を挙げることができる。
【００４０】
本実施形態に関するインク用容器１２の空隙率（％）は、３０％以下であり、２０％以下であることが好ましく、１５％以下であることがより好ましい。
【００４１】
［外枠（ケース）］
本実施形態に関する外枠（ケース）１１の材質は特に限定されず、ガラス類、金属類及び熱可塑性樹脂製などを挙げることができる。このうち、耐久性、衝撃耐性、軽量性、搬送容易性及びコストの観点から、特に熱可塑性樹脂が好ましい。又、一般のインクカートリッジに用いられる外枠（ケース）のようにある程度剛性を有する容器であってもよく、ダンボールのような紙製容器を用いてもよい。
【００４２】
外枠（ケース）１１は、例えば、特許文献４〜６等に記載される上ケース及び下ケースを用いたケース等と同様の外枠（ケース）を使用することができる。
【００４３】
［インク組成物］
本実施形態に関するインク組成物は、溶剤と、樹脂と、界面活性剤と、を含有するインク組成物である。又、溶剤は水と有機溶剤とを含有する。水はインク組成物１００質量部中３０質量部以上である。
【００４４】
本実施形態に関するインク組成物は、インク組成物中の水の含有量が３０質量部以上であることにより、インク組成物の引火性が低減し、安全なインク組成物となる。又、水は沸点が低いため、インク組成物中の水の含有量が５０質量部以上であることにより、インク組成物の乾燥性を向上させることができる。尚、インク組成物中の水の含有量が３０質量部以上であるインク組成物を「水を主成分とするインク組成物」等と表記することがある。
【００４５】
次に、本実施形態に関するインク組成物に含有される各成分について各々説明する。
【００４６】
（溶剤）
本実施形態に関するインク組成物に含有される溶剤は、水と有機溶剤とを含有する溶剤である。含有される水としては、種々のイオンを含有するものではなく、脱イオン水を使用することが好ましい。水の含有量としては、インク組成物１００質量部中３０質量部以上であれば特に限定されるものではないが、インク組成物１００質量部中４０質量部以上であることが好ましく、インク組成物１００質量部中４５質量部以上であることが好ましい。水の含有量が、インク組成物１００質量部中３０質量部以上であることにより、インク組成物の引火性が低減し、安全なインク組成物となる。又、水は沸点が低いため、インク組成物中の水の含有量が３０質量部以上であることにより、インク組成物の乾燥性を向上させることができる。
【００４７】
又、含有される有機溶剤としては、特に限定されるものではなく、本実施形態に関するインク組成物における設計上の性能を損なわない範囲であれば特に限定されるものではないが、有機溶剤の沸点は、１２０℃以上であることが好ましい。又は有機溶剤の沸点は、３００℃以下であることが好ましい。本実施形態に関するインク組成物に含有される有機溶剤の沸点が１２０℃以上であることにより、低沸点溶剤の揮発によるインク組成物の臭気を抑制することができ、又、低沸点成分の有機溶剤がインクジェットヘッドやインクジェット記録装置の樹脂部材の膨潤あるいは溶解することによる不具合が発生する危険性を軽減することができる。又、沸点１２０℃以上３００℃以下の有機溶剤を含有することによって、基材が樹脂基材であってもインク組成物がはじかれにくく、適切に画像を形成することができ、インクの安定性、インクジェットヘッドのノズル保湿性、吐出安定性を良好にすることができる。有機溶剤の沸点が３００℃以下であることにより、インク組成物の乾燥性が向上し、印刷物の耐ブロッキング性が向上する。
【００４８】
１２０℃以上３００℃以下の有機溶剤としては、例えば、アルカンジオール化合物や複素環式化合物を挙げることができる。
【００４９】
複素環式化合物としては、例えば２−ピロリドン、β−プロピオラクトン、γ−ブチロラクトン、δ−バレロラクトン、Ｎ−メチル−２−ピロリドン、Ｎ−エチル−２−ピロリドン、２−イミダゾリジノン、１，３−ジメチル−２−イミダゾリジノン、ピロリドンカルボン酸、エチレンカーボネート、プロピレンカーボネート、α−ラクタム、β−ラクタム、γ−ラクタム、δ−ラクタム、等を挙げることができる。
【００５０】
アルカンジオール化合物は、有機溶剤１００質量部中３質量部以上含有されることが好ましく、有機溶剤１００質量部中１０質量部以上含有されることがより好ましい。
【００５１】
アルカンジオール化合物としては、例えば、２−メチル−１，３−ペンタンジオール、２−メチル−１，３−プロパンジオール、１，２−ヘキサンジオール、１，２−ブタンジオール、プロピレングリコール、ジエチレングリコール、１，６−ヘキサンジオール、３−メチル−１，５−ペンタンジオール、１，３−プロパンジオール、１，３−ブタンジオール、１，４−ブタンジオール、１，２−ペンタンジオール、１，５−ペンタンジオール、３−メチル−１，３−ブタンジオール、エチレングリコール、２−メチル−２，４−ペンタンジオール等を挙げることができる。
【００５２】
アルカンジオール化合物の中でも、２−メチル−１，３−ペンタンジオール及び／又は２−メチル−１，３−プロパンジオールを含有することが好ましい。２−メチル−１，３−ペンタンジオール、２−メチル−１，３−プロパンジオールは、基材へのインクの濡れ広がりを向上させることができ、又、基材へのインク定着性も良好なものにすることができる。
【００５３】
（樹脂）
本実施形態に関するインク組成物は樹脂を含有する。インク組成物に樹脂を含有することで、印刷物の定着性や耐水性が向上する。又、本実施形態に関するインク組成物では、含有する樹脂の少なくとも一部は、樹脂エマルジョンとして含有する。本実施形態に関するインク組成物において、樹脂エマルジョンとは、連続相が水溶性溶媒であり、分散粒子が樹脂微粒子である水性分散液を意味する。樹脂エマルジョンを形成することによって、樹脂が静電反発力や立体反発力によって樹脂微粒子としてインク組成物中に分散することができる。上記樹脂エマルジョンは、一般に連続相である水溶性溶媒が蒸発や浸透等により減少すると、増粘・凝集する性質を持ち、色材の基材への定着を促進する効果を有する。
【００５４】
インク中にバインダー成分として樹脂が含有されると耐性が良好なインク塗膜を形成することができるが、水溶性樹脂の含有量が多くなりすぎると、インク塗膜の耐水性や吐出安定性が低下する可能性がある。又、樹脂エマルジョンとすることによって、高分子量の樹脂を含有することができ、インク塗膜物性を良好なものとすることができる。そのため、含有する樹脂の少なくとも一部は、樹脂エマルジョンとして含有することが好ましい。
【００５５】
本実施形態に関するインク組成物に含有される樹脂が少なくとも一部が樹脂エマルジョンとして含有される。樹脂としては、例えば、アクリル樹脂、ポリスチレン樹脂、ポリエステル樹脂、スチレンアクリル樹脂、スチレン樹脂、アクリル塩化ビニル樹脂、塩化ビニル樹脂、酢酸ビニル樹脂、塩化ビニル酢酸ビニル共重合樹脂、ポリエチレン樹脂、ウレタン樹脂、アクリルポリエステル樹脂、ウレタンアクリル樹脂、シリコーン（シリコン）樹脂、アクリルアミド樹脂、エポキシ樹脂、あるいはこれらの共重合樹脂や混合物を用いることができる。本発明においては、アクリル樹脂、ウレタン樹脂、ウレタンアクリル樹脂、ポリエステル樹脂、アクリルポリエステル樹脂、スチレンアクリル樹脂、アクリル塩化ビニル樹脂等であることが好ましく、なかでも、アクリル樹脂であることが好ましい。アクリル樹脂としては、(メタ)アクリル酸エステルモノマーに由来する構成単位（アクリル系構成単位）を主成分として含むものであれば特に限定されるものではないが、例えば、スチレン、スチレンのα−、ｏ−、ｍ−、ｐ−アルキル、ニトロ、シアノ、アミド、エステル誘導体、ビニルトルエン、クロルスチレン等の芳香族ビニルモノマー、アクリル酸、メタクリル酸、イタコン酸、フマル酸、マレイン酸、クロトン酸、シトラコン酸、無水マレイン酸、マレイン酸モノメチルエステル、マレイン酸モノブチルエステル、イタコン酸モノメチルエステル、イタコン酸モノブチルエステル、ビニル安息香酸、シュウ酸モノヒドロキシエチル（メタ）アクリレート、２−アクリロイルオキシエチルサクシネート、フタル酸２−メタクリロイルオキシエチル、カルボキシル基末端カプロラクトン変性（メタ）アクリレート等のエチレン性不飽和二重結合及びカルボキシル基を有するカルボキシル基含有モノマー、のいずれかのモノマー由来の繰り返し単位を含む共重合体であることがより好ましい。これにより、インク組成物中のインク塗膜物性をより良好なものとすることができる。
【００５６】
なお、アクリル樹脂は、これらのモノマーを用いて形成可能なものであるが、モノマーの共重合の形態については、特に限定されるものではなく、例えばブロックコポリマー、ランダムコポリマー、グラフトコポリマー等とすることができる。樹脂エマルジョンは、例えば、乳化重合反応させ、反応後に中和させて製造することができる。乳化剤としては、通常の高分子型界面活性剤を用いてもよく、不飽和結合を有する反応性界面活性剤を用いてもよい。合成方法については、特に限定されるものではないが、例えば、反応性界面活性剤、非反応性界面活性剤、ポリビニルアルコール、セルロース誘導体等の存在下で水と、モノマーと、乳化剤と、重合開始剤とを混合して乳化重合することができる。又、樹脂エマルジョンは、乳化重合反応させることなく、樹脂溶液を、界面活性剤とともに、水と混合することによっても得ることができる。例えば、（メタ）アクリル酸エステル又はスチレンと（メタ）アクリル酸エステルからなる樹脂の溶液及び界面活性剤を水中に添加して混合することにより得ることができる。更に、上記アクリル樹脂を、ウレタン樹脂、ポリエステル樹脂、スチレン樹脂、塩化ビニル樹脂、シリコーン（シリコン）樹脂等のアクリル樹脂以外の樹脂と共重合させてもよい。
【００５７】
市販の樹脂エマルジョンとしては、例えば、アクリットＷＥＭ−０３１Ｕ、ＷＥＭ−２００Ｕ、ＷＥＭ−３２１、ＷＥＭ−３０００、ＷＥＭ−２０２Ｕ、ＷＥＭ−３００８、（大成ファインケミカル（株）製、アクリル−ウレタン樹脂エマルジョン）、アクリットＵＷ−５５０ＣＳ、ＵＷ−２２３ＳＸ、ＡＫＷ１０７、ＲＫＷ−５００（大成ファインケミカル（株）製、アクリル樹脂エマルジョン）、ＬＵＢＲＩＪＥＴ  Ｎ２４０（ルーブリゾール製、アクリル樹脂エマルジョン）、スーパーフレックス１５０、２１０、４７０、５００Ｍ、６２０、６５０、Ｅ２０００、Ｅ４８００、Ｒ５００２（第一工業製薬（株）製、ウレタン樹脂エマルジョン）、ビニブラン７０１ＦＥ３５、７０１ＦＥ５０、７０１ＦＥ６５、７００、７０１、７１１、７３７、７４７（日信化学（株）製、塩化ビニル−アクリル樹脂エマルジョン）、ビニブラン２７０６、２６８５（日信化学（株）製、アクリル樹脂エマルジョン）、モビニール７４３Ｎ、６６００、７４７０、７７２０、（日本合成化学（株）製、アクリル樹脂エマルジョン）、等を例示することができるが、これらに限定されるものではない。
【００５８】
樹脂エマルジョンの平均粒子径は、インク組成物中での分散安定性と、インクジェット吐出性の観点から、３０ｎｍ以上が好ましく、５０ｎｍ以上がより好ましい。又、３００ｎｍ以下が好ましく、２５０ｎｍ以下がより好ましい。なお、本実施形態において、顔料の数平均粒子径は、測定温度２５℃にて濃厚系粒径アナライザー（大塚電子（株）製、ＦＰＡＲ−１０００）を用いて測定することができる。
【００５９】
樹脂エマルジョンの質量平均分子量は、膜耐水性の観点から、１００００以上が好ましく、１０００００以上がより好ましい。樹脂エマルジョンの質量平均分子量は、インク組成物の安定性の観点から１００００００以下が好ましく、５０００００以下がより好ましい。なお、本実施形態において樹脂の分子量は、質量平均分子量Ｍｗを示すものであり、ＧＰＣ（ゲルパーミエーションクロマトグラフィー）により測定された値であり、東ソー（株）製の「ＨＬＣ−８１２０ＧＰＣ」にて、校正曲線用ポリスチレンスタンダードを標準にして測定することができる。
【００６０】
樹脂エマルジョンのガラス転移点（Ｔｇ）は、低吸収性基材や非吸収性基材に印刷した場合でも、耐水性、耐溶剤性及び耐擦過性を有する印刷物を形成可能であることから、又、印刷物を形成するために高い温度をかけることを回避でき、多くのエネルギーを不要とすることや、印刷基材が熱による損傷を受けにくいものとすることができることから、０℃以上が好ましく、１０℃以上がより好ましく、２０℃以上が更に好ましい。又、１００℃以下が好ましく、９０℃以下がより好ましく、８０℃以下が更に好ましい。なお、ガラス転移温度（Ｔｇ）は、例えば島津製作所（株）製の示差走査熱量計「ＤＳＣ−５０」にて測定することができる。
【００６１】
樹脂エマルジョンは、カチオン性、ノニオン性、アニオン性いずれかに限定されるものではないが、樹脂エマルジョンの酸価は、インク組成物の保存安定性等の観点から、０．０１ｍｇＫＯＨ／ｇ以上であることが好ましい。樹脂エマルジョンの酸価は、印刷物の耐水性、インク組成物の保存安定性等の観点から、２５ｍｇＫＯＨ／ｇ以下であることが好ましい。なお、本発明において酸価とは、試料（樹脂の固形分）１ｇ中に含まれる酸性成分を中和するために要する水酸化カリウムの質量（ｍｇ）を示すものであり、ＪＩＳ  Ｋ  ００７０に記載の方法に準ずる方法により測定することができるものである。
【００６２】
本実施形態のインク組成物において、インク組成物１００質量部中に含まれる樹脂（樹脂エマルジョン）の質量部は、所望の耐水性及び耐溶剤性を有する印刷物を形成可能であれば特に限定されるものではないが、例えば、インク組成物中に０．０５質量部以上であることが好ましく、中でも、０．１質量部以上であることが好ましく、更に０．５質量部以上であることが好ましく、１質量部以上であることがより好ましい。又、インク組成物中に２５質量部以下であることが好ましく、中でも、２０質量部以下であることが好ましく、更に１５質量部以下であることが好ましく、１０質量部以下であることがより好ましい。
【００６３】
［界面活性剤］
本実施形態のインク組成物には界面活性剤が含有される。界面活性剤は、特に限定されるものではないが、例えば、アニオン系界面活性剤、カチオン系界面活性剤、ポリオキシアルキレンアルキルエーテルやポリオキシアルキレンベンジルフェニルエーテルやアルキレンオキサイド変性されていてもよいアセチレングリコール系界面活性剤等の非イオン性界面活性剤、両性イオン界面活性剤を挙げることができる。
【００６４】
本実施形態のインク組成物においては、中でも、ポリオキシアルキレンベンジルフェニルエーテル、フッ素系界面活性剤、及びポリシロキサン系界面活性剤からなる群より選ばれる少なくとも１種の界面活性剤を含有することが好ましい。インク用容器に充填されたインク組成物中の樹脂エマルジョンの増粘又は凝集を抑制して安定性を保つことができる。
【００６５】
ポリオキシアルキレンベンジルフェニルエーテルとしては、例えば、ポリオキシエチレントリベンジルフェニルエーテル（例えば、花王（株）製、エマルゲンＢ６６）等を挙げることができる。
【００６６】
フッ素系界面活性剤としては、例えば、ポリオキシアルキレンフッ素化アルキルエーテル、フッ素化アルキル親水性基含有オリゴマー、フッ素化アルキルエステル付加重合物、等が挙げられ、中でもノニオン性ポリオキシアルキレンフッ素化アルキルエーテルを含有することがより好ましい。基材に対する濡れ広がり性をより優れたものとすることができる。フッ素系界面活性剤としては、市販品としては、例えば、メガファック（フッ素系界面活性剤；ＤＩＣ株式会社製）、サーフロン（フッ素系界面活性剤；ＡＧＣセイミケミカル社製）等を挙げることができる。
【００６７】
ポリオキシアルキレンフッ素化アルキルエーテルを含有することにより、水を主成分とする本実施形態のインク組成物であっても静的表面張力を大きく下げる効果を有するため、静的表面張力を好ましい範囲にすることができる。そのため、本実施形態のインク組成物に含有される界面活性剤として、ポリオキシアルキレンフッ素化アルキルエーテルを含有する界面活性剤を用いることが好ましい。
【００６８】
ポリシロキサン系界面活性剤としては、有機変性ポリシロキサン系のノニオン性界面活性剤が好ましく、本発明においては、中でもポリエーテル基を有するポリエーテル基変性ポリシロキサン化合物を好ましく用いることができる。
【００６９】
ポリシロキサン化合物は、市販品としては、例えば、ＦＺ−２１２２、ＦＺ−２１１０、ＦＺ−７００６、ＦＺ−２１６６、ＦＺ−２１６４、ＦＺ−７００１、ＦＺ−２１２０、ＳＨ  ８４００、ＦＺ−７００２、ＦＺ−２１０４、８０２９  ＡＤＤＩＴＩＶＥ、８０３２  ＡＤＤＩＴＩＶＥ、５７  ＡＤＤＩＴＩＶＥ、６７  ＡＤＤＩＴＩＶＥ、８６１６  ＡＤＤＩＴＩＶＥ（いずれも、東レ・ダウコーニング社製）、ＫＦ−６０１２、ＫＦ−６０１５、ＫＦ−６００４、ＫＦ−６０１３、ＫＦ−６０１１、ＫＦ−６０４３、ＫＰ−１０４、１１０、１１２、３２３、３４１、（いずれも、信越化学（株）製）、ＢＹＫ−３００／３０２、ＢＹＫ−３０１、ＢＹＫ−３０６、ＢＹＫ−３０７、ＢＹＫ−３２０、ＢＹＫ−３２５、ＢＹＫ−３３０、ＢＹＫ−３３１、ＢＹＫ−３３３、ＢＹＫ−３３７、ＢＹＫ−３４１、ＢＹＫ−３４２、ＢＹＫ−３４４、ＢＹＫ−３４５／３４６、ＢＹＫ−３４７、ＢＹＫ−３４８、ＢＹＫ−３４９、ＢＹＫ−３７５、ＢＹＫ−３７７、ＢＹＫ−３７８、ＢＹＫ−ＵＶ３５００、ＢＹＫ−ＵＶ３５１０、ＢＹＫ−３１０、ＢＹＫ−３１５、ＢＹＫ−３７０、ＢＹＫ−ＵＶ３５７０、ＢＹＫ−３２２、ＢＹＫ−３２３、ＢＹＫ−３４５５、ＢＹＫ−Ｓｉｌｃｌｅａｎ３７００（いずれも、ビックケミー社製）、シルフェイスＳＡＧ５０３Ａ、シルフェイスＳＪＭ−００２、シルフェイスＳＪＭ−００３（いずれも、日信化学工業（株）製）、ＴＥＧＯ  Ｔｗｉｎ  ４０００、ＴＥＧＯ  Ｔｗｉｎ  ４１００、ＴＥＧＯ  Ｗｅｔ  ２４０、ＴＥＧＯ  Ｗｅｔ  ２５０、ＴＥＧＯ  Ｗｅｔ  ２４０、（いずれも、エボニック社製）等を挙げることができる。
【００７０】
ポリオキシアルキレンアルキルエーテルとしては、ポリオキシエチレンアルキルエーテル、ポリオキシプロピレンアルキルエーテル、ポリオキシエチレンポリオキシプロピレンアルキルエーテル等が挙げられる。中でもポリオキシエチレンアルキルエーテルを好ましく用いることができる。インク用容器に充填されたインク組成物中の樹脂エマルジョンの増粘又は凝集を抑制して安定性を保つことができる。
【００７１】
ポリオキシアルキレンアルキルエーテルは、例えば、ノニオンＰ−２０８、Ｐ−２１０、Ｐ−２１３、Ｅ−２０２Ｓ、Ｅ−２０５Ｓ、Ｅ−２１５、Ｋ−２０４、Ｋ−２２０、Ｓ−２０７、Ｓ−２１５、Ａ−１０Ｒ、Ａ−１３Ｐ、ＮＣ−２０３、ＮＣ−２０７（日本油脂（株）製）、エマルゲン１０６、１０８、７０７、７０９、Ａ−９０、Ａ−６０（花王（株）製）、フローレンＧ−７０、Ｄ−９０（共栄社化学（株）製）、ポエムＪ−００８１ＨＶ（理研ビタミン（株）製）、アデカトールＮＰ−６２０、ＮＰ−６５０、ＮＰ−６６０、ＮＰ−６７５、ＮＰ−６８３、ＮＰ−６８６、アデカコールＣＳ−１４１Ｅ、ＴＳ−２３０Ｅ（（株）アデカ製）等、ソルゲン３０Ｖ、４０、ＴＷ−２０、ＴＷ−８０、ノイゲンＣＸ−１００（第一工業製薬（株）製）等が例示される。
【００７２】
アルキレンオキサイド非変性アセチレングリコール系界面活性剤としては、具体的には、２，５−ジメチル−３−ヘキシン−２，５−ジオール、３，６−ジメチル−４−オクチン−３，６−ジオール、２，４，７，９−テトラメチル−５−デシン−４，７−ジオール、３，５−ジメチル−１−ヘキシン−３−オール、３−メチル−１−ブチン−３−オール、３−メチル−１−ペンチン−３−オール、３−ヘキシン−２，５−ジオール、２−ブチン−１，４−ジオール等が挙げられる。又、市販品としては、サーフィノール６１、８２、１０４（いずれも、エアープロダクツ社製）等を用いることができる。
【００７３】
アルキレンオキサイド変性アセチレングリコール系界面活性剤としては、具体的には、サーフィノール４２０、４４０、４６５、４８５、ＴＧ、２５０２、ダイノール６０４、６０７（いずれも、エアープロダクツ社製）、サーフィノールＳＥ、ＭＤ−２０、オルフィンＥ１００４、Ｅ１０１０、ＰＤ−００４、ＥＸＰ４３００、ＰＤ−５０１、ＰＤ−５０２、ＳＰＣ（いずれも、日信化学工業（株）製）、アセチレノールＥＨ、Ｅ４０、Ｅ６０、Ｅ８１、Ｅ１００、Ｅ２００（いずれも、川研ファインケミカル（株）製）等が挙げられる。
【００７４】
これらの界面活性剤は、単独で用いても２種以上を併用してもよい。界面活性剤の含有量は、インク混和性や洗浄性、流路内壁への濡れ性、インクジェット吐出性に合わせて適宜調整され、インク組成物１００質量部中、好ましくは０．０５質量部以上、より好ましくは０．１質量部以上含有される。又、インク組成物１００質量部中、好ましくは５質量部以下、３質量部以下含有される。
【００７５】
（色材）
本実施形態に関するインク組成物は、色材を含有してもよい。色材は、インク組成物に一般的に用いられる、染料又は顔料を用いることができる。顔料は、無機顔料や有機顔料等が挙げられる。これらは１種単独で用いても、２種以上を組み合わせて用いてもよい。尚、本実施形態に関するインク組成物は、色材を含有しない、いわゆるクリアインクであってもよい。
【００７６】
有機顔料としては、例えば、不溶性アゾ顔料、溶性アゾ顔料、染料からの誘導体、フタロシアニン顔料、キナクリドン顔料、ペリレン顔料、ジオキサジン顔料、ニッケルアゾ顔料、イソインドリノン顔料、ピランスロン顔料、チオインジゴ顔料、縮合アゾ顔料、ベンズイミダゾロン顔料、キノフタロン顔料、イソインドリン顔料、キナクリドン系固溶体顔料、ペリレン系固溶体顔料等の有機固溶体顔料、その他の顔料として、カーボンブラック等が挙げられる。
【００７７】
有機顔料をカラーインデックス（Ｃ．Ｉ．）ナンバーで例示すると、Ｃ．Ｉ．ピグメントイエロー１、２、３、１２、１３、１４、１６、１７、２０、２４、７３、７４、７５、８３、９３、９５、９７、９８、１０９、１１０、１１４、１１７、１２０、１２５、１２８、１２９、１３０、１３７、１３８、１３９、１４７、１４８、１５０、１５１、１５３、１５４、１５５、１６６、１６８、１８０、１８５、２１３、２１４；Ｃ．Ｉ．ピグメントレッド５、７、９、１２、４８、４９、５２、５３、５７、９７、１１２、１２２、１２３、１４９、１６８、１７７、１８０、１８４、１９２、２０２、２０６、２０９、２１５、２１６、２１７、２２０、２２３、２２４、２２６、２２７、２２８、２３８、２４０、２５４；Ｃ．Ｉ．ピグメントオレンジ１６、３６、４３、５１、５５、５９、６１、６４、７１；Ｃ．Ｉ．ピグメントバイオレット１９、２３、２９、３０、３７、４０、５０；Ｃ．Ｉ．ピグメントブルー１５、１５：１、１５：３、１５：４、１５：６、１６、２２、６０、６４；Ｃ．Ｉ．ピグメントグリーン７、３６、５８；Ｃ．Ｉ．ピグメントブラウン２３、２５、２６等が挙げられる。
【００７８】
無機顔料としては、例えば、硫酸バリウム、酸化鉄、酸化亜鉛、炭酸バリウム、硫酸バリウム、シリカ、クレー、タルク、酸化チタン、炭酸カルシウム、合成マイカ、アルミナ、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、無機固溶体顔料等を挙げることができる。
【００７９】
顔料の平均分散粒径は、所望の発色が可能なものであれば特に限定されるものではない。顔料の種類によっても異なるが、顔料の分散安定性が良好で、充分な着色力を得る点から、３００ｎｍ以下であることが好ましく、２００ｎｍ以下であることがより好ましい。１０ｎｍ以上であることが好ましく、３０ｎｍ以上であることがより好ましい。平均分散粒径が３００ｎｍ以下であれば、インクジェットヘッドのノズル目詰まりを起こしにくく、再現性の高い均質な画像を得ることができる。平均分散粒径が１０ｎｍ以上であれば、得られる印刷物の耐光性を良好なものとすることができる。
【００８０】
顔料の含有量としては、所望の画像を形成可能であれば特に限定されるものではなく、適宜調整されるものである。具体的には、顔料の種類によっても異なるが、インク組成物１００質量部中に対して０．０５質量部以上であることが好ましく、０．１質量部以上であることがより好ましい。又、インク組成物１００質量部中に対して２０質量部以下であることが好ましく、１０質量部以下であることがより好ましい。顔料の含有量が２０質量部以下であることにより、顔料の分散安定性と着色力のバランスに優れたものとすることができる。
【００８１】
（顔料分散剤）
本実施形態に関するインク組成物には顔料分散剤が含有されていてもよい。ここで顔料分散剤とは、顔料表面の一部に付着することでインク内での顔料の分散性を向上させる機能を有する樹脂又は界面活性剤のことを意味する。
【００８２】
本実施形態に関するインク組成物において、用いることのできる顔料分散剤は特に限定されない。例えば、カチオン系、アニオン系、ノニオン系、両性、シリコーン（シリコン）系、フッ素系等の界面活性剤を使用できる。界面活性剤の中でも、次に例示するような高分子界面活性剤（高分子分散剤）が好ましい。
【００８３】
本実施形態に関するインク組成物において用いることのできる顔料分散剤としては、水溶性高分子分散剤を好ましく用いることができる。水溶性高分子分散剤としては、例えば、ポリエステル系、ポリアクリル系、ポリウレタン系、ポリアミン系、ポリカプトラクトン系の主鎖を有し、側鎖に、アミノ基、カルボキシ基、スルホ基、ヒドロキシ基等の極性基を有する分散剤等が挙げられる。例えば、ポリアクリル酸エステル等の不飽和カルボン酸エステルの（共）重合体類；スチレン、α−メチルスチレン等の芳香族ビニル化合物とアクリル酸エステル等の不飽和カルボン酸エステルの共重合体類；ポリアクリル酸等の不飽和カルボン酸の（共）重合体の（部分）アミン塩、（部分）アンモニウム塩や（部分）アルキルアミン塩類；水酸基含有ポリアクリル酸エステル等の水酸基含有不飽和カルボン酸エステルの（共）重合体やそれらの変性物；ポリウレタン類；不飽和ポリアミド類；ポリシロキサン類；長鎖ポリアミノアミドリン酸塩類；ポリエチレンイミン誘導体（ポリ（低級アルキレンイミン）と遊離カルボキシル基含有ポリエステルとの反応により得られるアミドやそれらの塩基）；ポリアリルアミン誘導体（ポリアリルアミンと、遊離のカルボキシル基を有するポリエステル、ポリアミド又はエステルとアミドの共縮合物（ポリエステルアミド）の３種の化合物の中から選ばれる１種以上の化合物とを反応させて得られる反応生成物）等が挙げられる。中でも、（メタ）アクリル樹脂を含有する水溶性高分子分散剤が、インクの分散安定性と、印刷物の画像鮮明性の観点から好ましい。
【００８４】
水溶性高分子分散剤の具体例としては、ＳＡＲＴＯＭＥＲ社製ＳＭＡ１４４０、ＳＭＡ２６２５、ＳＭＡ１７３５２、ＳＭＡ３８４０、ＳＭＡ１０００、ＳＭＡ２０００、ＳＭＡ３０００、ＢＡＳＦジャパン社製ＪＯＮＣＲＹＬ６７、ＪＯＮＣＲＹＬ６７８、ＪＯＮＣＲＹＬ５８６、ＪＯＮＣＲＹＬ６１１、ＪＯＮＣＲＹＬ６８０、ＪＯＮＣＲＹＬ６８２、ＪＯＮＣＲＹＬ６９０、ＪＯＮＣＲＹＬ８１９、ＪＯＮＣＲＹＬ−ＪＤＸ５０５０、ＥＦＫＡ４５５０、ＥＦＫＡ４５６０、ＥＦＫＡ４５８５、ＥＦＫＡ５２２０、ＥＦＫＡ６２３０、ルーブリゾール社製ＳＯＬＳＰＥＲＳＥ２００００、ＳＯＬＳＰＥＲＳＥ２７０００、ＳＯＬＳＰＥＲＳＥ４１０００、ＳＯＬＳＰＥＲＳＥ４１０９０、ＳＯＬＳＰＥＲＳＥ４３０００、ＳＯＬＳＰＥＲＳＥ４４０００、ＳＯＬＳＰＥＲＳＥ４６０００、ＳＯＬＳＰＥＲＳＥ４７０００、ＳＯＬＳＰＥＲＳＥ５４０００、ビックケミー社製ＢＹＫＪＥＴ−９１５０、ＢＹＫＪＥＴ−９１５１、ＢＹＫＪＥＴ−９１７０、ＤＩＳＰＥＲＢＹＫ−１６８、ＤＩＳＰＥＲＢＹＫ−１９０、ＤＩＳＰＥＲＢＹＫ−１９８、ＤＩＳＰＥＲＢＹＫ−２０１０、ＤＩＳＰＥＲＢＹＫ−２０１２、ＤＩＳＰＥＲＢＹＫ−２０１５、等が挙げられる。これらの顔料分散剤は、本実施形態のインク組成物において好適に用いることができる。
【００８５】
本実施形態に関するインク組成物において、用いることのできる顔料は、顔料を顔料分散剤によって水溶性溶媒中に分散させた顔料分散体、であっても、顔料の表面に直接に親水性基を修飾した自己分散型顔料とした顔料分散体であってもよい。本実施形態において、インクジェット記録用インクに用いることのできる顔料は、複数の先述した有機顔料や無機顔料を併用してもよく、先述した顔料分散剤によって水溶性溶媒中に分散させた顔料分散体と後述する自己分散型顔料を併用したものであってもよい。
【００８６】
（その他の添加剤）
本実施形態に関するインク組成物には、必要に応じて、更に、従来公知の添加剤を含んでもよい。添加剤としては、例えば、粘度調整剤、界面活性剤、ｐＨ調整剤、表面張力調整剤、レベリング剤、消泡剤、酸化防止剤、防腐剤、防黴剤、電荷調整剤、湿潤剤等の公知の添加剤が任意成分として挙げられる。
【００８７】
＜インク組成物の製造方法＞
本実施形態に関するインク組成物を製造する方法は、色材と、樹脂と、水と有機溶剤とを含有する溶剤と、を混合することによりインク組成物を製造する製造方法を挙げることができる。
【００８８】
例えば、有機溶剤、水、色材、樹脂、界面活性剤及び必要に応じてその他の成分を添加して調製する方法、水と有機溶剤とを含有する溶剤に、色材と分散剤を加えて分散した後、樹脂、界面活性剤及び必要に応じてその他の成分を添加して調製する方法、水と有機溶剤とを含有する溶剤に色材と樹脂と界面活性剤と必要に応じてその他の成分を添加した後、色材を分散して調製する方法等が挙げられる。
【００８９】
＜インク用容器の製造方法＞
本実施形態に関するインク用容器１２は、例えば、以下の方法により製造することができる。まず、少なくとも２枚以上のフィルムを使用し、フィルムの周縁部をヒートシールすることによりパウチ容器を製造する。そして、上記により作製したインク組成物１２３をパウチ容器に、空隙率が３０％以下になるように充填する。
【００９０】
インク組成物１２３をインク用容器（パウチ容器）に充填する方法は、従来公知の方法を用いることができる。インク組成物中の溶存気体を脱気する方法は、例えば、密閉容器中での減圧や、インク流路に中空糸膜を用いた中空糸脱気モジュール（例えばＤＩＣ社製  製脱気モジュールＳＥＰＡＲＥＬ）により行うことができる。
【００９１】
＜インクカートリッジの製造方法＞
本実施形態のインクカートリッジ１の製造方法は、インク組成物１２３が充填されたインク用容器１２を収容することができるように製造すれば特に限定されず、従来公知の方法で製造することができる。尚、インク用容器１２と、インク用容器１２を収容する外枠（ケース）１１は、その一部が融着等されていてもよい。
【００９２】
外枠（ケース）１１は、上記に記載した外枠（ケース）と同様のものを使用することができる。
【００９３】
＜インクジェット記録装置＞
尚、インクジェット記録装置は、上記の実施形態のインクカートリッジ１を備えることが可能であれば、従来公知のインクジェット記録装置を用いることができる。インクカートリッジ１は、インクジェット記録装置に着脱可能であることが好ましい。
【００９４】
＜インクジェット記録方法＞
本実施形態のインクカートリッジ１を用いたインクジェット記録方法において、基材は特に制限されず、上記に記載した通り、吸収性基材、低吸収性基材、及び非吸収性基材のいずれも好適に用いることができる。
【００９５】
本実施形態のインクカートリッジ１を用いたインクジェット記録方法は、特に限定されるものではないが、例えば、基材上にインクジェット方式にて基材の表面にインクカートリッジ１に収容されたインク用容器１２に充填されたインク組成物１２３を吐出するインクジェット記録方法を挙げることができる。本実施形態のインクカートリッジ１を用いることにより、インクジェットヘッド及びインクジェット記録装置の部材適性が良好でメンテナンス性に優れたインクジェット記録方法を実現することができる。
【００９６】
本実施形態のインクカートリッジは、ピエゾ方式、サーマル方式、静電方式等のいずれのインクジェット記録装置にも適用することができる。いずれの方式のインクジェット記録装置においても、インクカートリッジ内のインク組成物中の樹脂エマルジョンが増粘又は凝集、あるいは塗膜化することによるインクジェット記録装置の流路内やインクジェットヘッドの流路やノズルの詰まりを抑制することができ、又、インク組成物の物性の変化によって吐出性が悪くなることを抑制することができる。
【００９７】
中でも、本実施形態のインクカートリッジは、圧力発生素子として圧電振動子を用い、圧電振動子の変形により圧力室内を加圧・減圧してインク滴を吐出させる方式であるピエゾ方式のインクジェット記録装置に用いられることが好ましい。
【００９８】
ピエゾ方式は、サーマル方式と比べて、高速で流体（インク組成物）を往復動作させる距離が長い。又、近年のインクジェット方式の高密度高精度化によりノズルに連結する流路の幅も狭くなり、ノズル孔は縮小及び高密度化している。そのため、ピエゾ方式によりインク組成物を吐出した場合には、インク組成物の吐出に不具合が起こる可能性が高くなってきている。水を主成分とするインク組成物であって、更に樹脂エマルジョンや他の成分（例えば色材）を含有するインク組成物は、インク組成物に含有される水の蒸発（揮発）によってインクジェット記録装置におけるヘッドの内部やノズルの近傍にインク組成物に含有される成分が析出物として発生する可能性が水を主成分としないインク組成物と比較して高くなる傾向がある。
【００９９】
しかしながら、本実施形態のインクカートリッジではインク組成物が充填されたインク用容器の空隙率はインク用容器の全容量中３０％以下であることから、樹脂エマルジョンの増粘又は凝集を抑制してインク組成物の安定性を保つことができる。
【０１００】
インクジェット印刷方法の形式は特に限定されず、シリアルヘッド型のインクジェット方式であっても、ラインヘッド型のインクジェット方式であってもよい。
【０１０１】
＜印刷物の製造方法＞
本実施形態のインクカートリッジ１を用いて印刷物を製造することができる。例えば上記に記載したインクジェット方式にて基材の表面に吐出する工程を含む印刷物の製造方法を挙げることができる。
【実施例】
【０１０２】
以下、実施例により、本発明を更に詳細に説明するが、本発明はこれらの記載に何ら制限を受けるものではない。
【０１０３】
＜インク組成物の調整＞
色材（顔料分散体）、樹脂（樹脂エマルジョン）、水（イオン交換水）と有機溶剤を用いて下記のように各インク組成物を調整した。顔料分散体、樹脂（樹脂エマルジョン）、の調整方法を下記に示す。
【０１０４】
１．顔料分散液Ａ〜Ｃの調整
下記方法により、顔料分散液を調製した。
【０１０５】
１００℃に保たれたトルエン２００ｇ中にスチレン９０ｇ、アクリル酸１５ｇ、メタクリル酸１５ｇ、アクリル酸ブチル３０ｇとｔｅｒｔ−ブチルパーオキシ−２−エチルヘキサノエート３．６ｇとの混合物を１．５時間かけて滴下した。滴下終了後、１００℃で２時間反応させた後冷却して、樹脂溶液を得た。樹脂溶液から樹脂をヘキサンにて精製して、分子量１８０００、酸価６５ｍｇＫＯＨ／ｇの顔料分散樹脂を得た。
【０１０６】
（顔料分散液Ａ）
イオン交換水８０ｇに、顔料分散樹脂ＳＯＬＳＰＥＲＳＥ４７０００（分子量２８００００、酸価２０ｍｇＫＯＨ／ｇ）３ｇと、ＰＲ１２２（Ｃ．Ｉ．ピグメントレッド１２２）を１５．０ｇとサーフィノール１０４ＰＧを０．０５ｇ加え、ジルコニアビーズを用いてペイントシェーカーにて分散して、顔料分散液Ａ（表１中「顔料Ａ」と表記。）を得た。
【０１０７】
（顔料分散液Ｂ）
イオン交換水８０ｇに、上記で得られた顔料分散剤１を２ｇと、Ｎ，Ｎ−ジメチルアミノエタノール０．２ｇを溶解させ、ＰＲ１２２（Ｃ．Ｉ．ピグメントレッド１２２）を１５．０ｇと消泡剤（エアープロダクツ社製「サーフィノール１０４ＰＧ」）を０．０５ｇ加え、ジルコニアビーズを用いてペイントシェーカーにて分散して、顔料分散液Ｂ（表１中「顔料Ｂ」と表記）を得た。
【０１０８】
（顔料分散液Ｃ）
イオン交換水８０ｇに、上記で得られた顔料分散剤１を２ｇと、Ｎ，Ｎ−ジメチルアミノエタノール０．２ｇを溶解させ、ＰＢｋ７（Ｃ．Ｉ．ピグメントブラック７）を１５．０ｇと消泡剤（エアープロダクツ社製「サーフィノール１０４ＰＧ」）を０．０５ｇ加え、ジルコニアビーズを用いてペイントシェーカーにて分散して、顔料分散液Ｃ（表１中「顔料Ｃ」と表記）を得た。
【０１０９】
２．樹脂エマルジョンの調整
（樹脂エマルジョンＡ）
機械式攪拌機、温度計、窒素ガス導入管、還流管及び滴下ロートを備えたフラスコ内を十分に窒素ガスで置換した後、反応性界面活性剤（花王（株）製、商品名：ラテムルＰＤ−１０４）０．７５ｇ、過硫酸カリウム０．０４ｇ、メタクリル酸１ｇと純水（脱イオン水）１５０ｇを仕込み、２５℃にて攪拌し混合した。これに、メタクリル酸メチル６０ｇ、アクリル酸メチル４５ｇ、スチレン２２．５ｇ、αメチル-スチレン２２．５ｇの混合物を滴下してプレエマルジョンを調製した。又、機械式攪拌機、温度計、窒素ガス導入管、還流管及び滴下ロートを備えたフラスコ内を十分に窒素ガスで置換した後、反応性界面活性剤（花王（株）製、商品名：ラテムルＰＤ−１０４）３ｇ、過硫酸カリウム０．０１ｇと純水（脱イオン水）２００ｇを７０℃にて攪拌し混合した。その後、調製した前記プレエマルジョンを３時間かけてフラスコ内に滴下した。７０℃で更に３時間加熱熟成した後冷却し、Ｎ，Ｎ−ジメチルエタノールアミンでｐＨを８となるよう調整し、＃１５０メッシュ（日本織物製）にて濾過し、固形分３０質量％、５００ｇの樹脂エマルジョン１（ガラス転移温度７６℃、酸価４ｍｇＫＯＨ／ｇ、平均粒子径９０ｎｍ）を得た。
【０１１０】
（樹脂エマルジョンＢ）
機械式攪拌機、温度計、窒素ガス導入管、還流管及び滴下ロートを備えたフラスコ内を十分に窒素ガスで置換した後、反応性界面活性剤（花王（株）製、商品名：ラテムルＰＤ−１０４）０．７５ｇ、過硫酸カリウム０．０４ｇ、アクリル酸２ｇ、メタクリル酸２ｇを仕込み、２５℃にて攪拌し混合した。これに、メタクリル酸ブチル３７ｇ、アクリル酸メチル３８ｇ、メタクリル酸メチル７１ｇの混合物を滴下してプレエマルジョンを調製した。又、機械式攪拌機、温度計、窒素ガス導入管、還流管及び滴下ロートを備えたフラスコ内を十分に窒素ガスで置換した後、反応性界面活性剤（花王（株）製、商品名：ラテムルＰＤ−１０４）３ｇ、過硫酸カリウム０．０１ｇと純水（脱イオン水）２００ｇを７０℃にて攪拌し混合した。その後、調製した前記プレエマルジョンを３時間かけてフラスコ内に滴下した。７０℃で更に３時間加熱熟成した後冷却し、Ｎ，Ｎ−ジメチルエタノールアミンでｐＨを８となるよう調整し、＃１５０メッシュ（日本織物製）にて濾過し、固形分３０質量％、５００ｇの樹脂エマルジョン２（ガラス転移温度５４℃、酸価１９ｍｇＫＯＨ／ｇ、平均粒子径１００ｎｍ）を得た。
【０１１１】
３．インクの調製
顔料分散体、樹脂エマルジョン、水溶性溶媒、界面活性剤、イオン交換水を用いて表１のインク組成物を調整した。
【０１１２】
【表１】
2019070147.tif 000003
【０１１３】
表１中、「界面活性剤Ａ」とは、ポリエーテル変性ポリシロキサン（日信化学工業（株）製、シルフェイスＳＡＧ５０３Ａ）である。
表１中、「界面活性剤Ｂ」とは、ポリオキシエチレンフッ素化アルキルエーテル（ＡＧＣセイミケミカル（株）製、サーフロンＳ−２４１）である。
表１中、「界面活性剤Ｃ」とは、ポリオキシエチレントリベンジルフェニルエーテル（花王（株）製、エマルゲンＢ６６）である。
【０１１４】
４．インクカートリッジの製造
上記のインクを用いてインクカートリッジを製造した。具体的には、空隙率（インク用容器中の空隙の体積／（（インク用容器中のインク組成物の体積）＋（インク用容器中の空隙の体積））×１００）が表２になるようにインク用容器（ポリエチレンテレフタレート／アルミニウム蒸着／ポリエチレンの順で積層した積層フィルムを使用し、２枚の積層フィルムのポリエチレン積層面を対面させるように重ね合わせフィルムの周縁部をヒートシールすることにより作成されたパウチ容器）に上記のインク組成物を室温（２５℃程度）で大気圧、大気雰囲気下で充填した。インク用容器の容量は１リットルである。そしてインク組成物が充填されたインク用容器をカートリッジに収容し、実施例及び比較例のインクカートリッジを製造した。そして実施例及び比較例のインクカートリッジを１月間保管し、以下の評価を行った。
【０１１５】
［評価］
実施例及び比較例のインクカートリッジを室温で１月保管したものからシリンジを用いてインク組成物を抜き取り、インクジェットプリンターに充填して印字を行い、各項目の評価を行った。具体的には、ＯＫトップコート＋（コート紙；王子製紙（株）製）、及びＩＭＡＧｉｎ  ＪＴ５８２９Ｒ（ポリ塩化ビニルフィルム；ＭＡＣｔａｃ社製）上にピエゾ方式のインクジェットプリンター（セイコーエプソン製ＰＸ−１０５）（以下プリンターＡと表記）、及びサーマル方式のインクジェットプリンター（キヤノン製ｉＰ７２３０）（以下プリンターＢと表記）にて印字を行い、印刷を行った。各評価を下記の評価基準により評価した。評価結果を表２に示す。
【０１１６】
［吐出回復性評価］
実施例及び比較例のインクカートリッジにおけるインク用容器に充填されたインク組成物について、吐出回復性試験を行った。具体的には、インク組成物をプリンターＡにて印字を行ったノズルについて、１時間放置後にクリーニングを行い、吐出状態を確認した。Ａ、Ｂが実使用範囲である。
Ａ：クリーニング５回以下で全てのノズルから吐出した。
Ｂ：クリーニング５回以上１０回未満で全てのノズルから吐出した。
Ｃ：クリーニングを１０回以上繰り返しても曲がりや不吐出のノズルがあった。
【０１１７】
［吐出安定性評価］
実施例及び比較例のインクカートリッジにおけるインク用容器に充填されたインク組成物について、吐出安定性試験を行った。具体的には、インク組成物をプリンターＢにて３時間連続印字を行い、曲がりや不吐出のノズル数を確認した。Ａ、Ｂが実使用範囲である。
Ａ：曲がりや不吐出のノズル数が全ノズル中１％未満である。
Ｂ：曲がりや不吐出のノズル数が全ノズル中１％以上３％未満である。
Ｃ：曲がりや不吐出のノズル数が全ノズル中３％以上である。
【０１１８】
［ろ過性評価］
実施例及び比較例のインクカートリッジにおけるインク用容器に充填し、室温で１月保管したインク組成物について、ろ過性試験を行った。具体的には、インク組成物１０ｍｌを孔径１０μｍ、直径２５ｍｍのフィルターにて、ろ過試験を行った。Ａ、Ｂが実使用範囲である。
Ａ：全量問題なく通過した。
Ｂ：わずかにろ過速度が低下したが、全量通過した。
Ｃ：ろ過速度が著しく低下した。
【０１１９】
【表２】
2019070147.tif 000004
【０１２０】
表２より、インク用容器の空隙率が３０％以下の実施例１〜８のインクカートリッジは、インク組成物が充填されてから１月間保管されていたにも関わらず吐出安定性、吐出回復性及びろ過性いずれも良好であることが分かる。一方、インク用容器の空隙率が３０％超の比較例１〜５のインクカートリッジは、吐出安定性、吐出回復性及びろ過性が低下し、インク組成物の粘度が経時的に上昇していることが推認される。
【０１２１】
本発明のインクカートリッジは、本発明のインクカートリッジは、インク用容器に充填されたインク組成物中の樹脂エマルジョンの増粘又は凝集を抑制して安定性を保つことができるインクジェット記録用のインクカートリッジであることが確認された。
【符号の説明】
【０１２２】
１      インクカートリッジ
１１    外枠（ケース）
１２    インク用容器
１２１  インク用容器の外枠
１２２  インク供給口
１２３  インク組成物
ａ      空隙
【図１】
2019070147.tif 000005
【図２】
2019070147.tif 000006